СПОСОБ ПЕРЕРАБОТКИ КАТАЛИЗАТОРОВ, СОДЕРЖАЩИХ МЕТАЛЛЫ ПЛАТИНОВОЙ ГРУППЫ НА НОСИТЕЛЯХ ИЗ ОКСИДА АЛЮМИНИЯ

2
2
3
2
2
Способ переработки металлов платиновой группы, включающий размол огнеупорной керамической подложки, содержащей металлы платиновой группы, добавление флюсов, материала-коллектора и загрузка данных компонентов шихты в электропечь либо плазменную печь, расплавление и выдержка расплава при 1500-1750°C, при этом в качестве флюсов используют материалы, содержащие CaO, CaF, FeO, MgO, SiO, а материал-коллектор выбирают из групп: железа, никеля, меди, кобальта, свинца, цинка, алюминия или их соединений, после получения жидкого расплава проводят его выдержку и периодический слив металла и шлака, отличающийся тем, что перед загрузкой в печь компоненты шихты брикетируют с давлением прессования 50-400 кгс/см, а смесь для брикетирования состоит из равномерно увлажненной смеси молотых катализаторов, материала-коллектора и связующего материала.
2. Способ по п.1, отличающийся тем, что брикетируют смесь мелкодисперсных катализаторов, связующего материала, материала-коллектора и флюсов.
3. Способ по п.1 или 2, отличающийся тем, что в состав смеси для брикетирования вводят восстановитель.
4. Способ по п.1, отличающийся тем, что при суммарном содержание металлов платиновой группы в шлаке выше 0,05%, вводят осадитель в количестве не более 10% от веса шлака.